Связующий материал на основе активированного измельченного гранулированного доменного шлака, пригодного для образования материала бетонного типа

1. Связующий материал, пригодный для образования материала бетонного типа, отличающийся тем, что связующий материал содержит в пересчете на сухое вещество без учета воды и диоксида углерода:
i) основной компонент, составляющий 50-95 вес. % связующего материала, причем указанный основной компонент содержит измельченный гранулированный доменный шлак, и
ii) активирующий компонент, составляющий 5-50 вес. % связующего материала, причем указанный активирующий компонент содержит
a. сульфат алюминия и
b. смесь, образующую гидроксид натрия,
при этом конечный связующий материал содержит в пересчете на сухое вещество без учета воды и диоксида углерода:
измельченный гранулированный доменный шлак
35-95 вес. %
сульфат алюминия, Al<sub>2</sub>(SO<sub>4</sub>)<sub>3</sub>
1-25 вес. %
смесь, образующую гидроксид натрия
4-35 вес. %
2
3
2
2. Связующий материал по п. 1, где основной компонент содержит по меньшей мере 20 вес. % оксида алюминия, AlO, в пересчете на сухое вещество без учета воды и диоксида углерода и предпочтительно по меньшей мере 15 вес. % диоксида кремния, SiO, в пересчете на сухое вещество без учета воды и диоксида углерода.
2
4
3
3. Связующий материал по п. 1, где конечный связующий материал содержит сульфат алюминия в пересчете на сухое вещество без учета воды и диоксида углерода, в пересчете на Al(SO), в количестве: 5-20 вес. %, более предпочтительно в количестве 10-20 вес. %.
2
3
4. Связующий материал по п. 1, где смесь, образующая гидроксид натрия, содержит карбонат натрия, NaCO, и оксид кальция, СаО.
2
3
5. Связующий материал по п. 4, где конечный связующий материал содержит карбонат натрия в пересчете на сухое вещество без учета воды и диоксида углерода, в пересчете на NaCO, в количестве 2-25 вес. %, более предпочтительно 10-20 вес. %, и оксид кальция в пересчете на сухое вещество без учета воды и диоксида углерода, в пересчете на СаО, в количестве 1,5-5 вес. %.
6. Связующий материал по п. 4, где смесь, образующая гидроксид натрия, дополнительно содержит гидроксид натрия, NaOH.
7. Связующий материал по п. 6, где конечный связующий материал содержит гидроксид натрия в пересчете на сухое вещество без учета воды и диоксида углерода, в виде NaOH, в количестве 1-15 вес. %.
4
8. Связующий материал по п. 4, где конечный связующий материал содержит максимум 2 вес. % сульфата кальция, CaSO, в пересчете на сухое вещество без учета воды и диоксида углерода.
9. Связующий материал по п. 1, где связующий материал дополнительно содержит комплексное связующее натрия.
2
4
3
10. Связующий материал по п. 1, где активирующий компонент содержит сульфат алюминия, Al(SO), и смесь, образующую гидроксид натрия, при таком соотношении, что смесь 1 части по весу конечного связующего материала с 0,3 части по весу воды дает в результате значение рН по меньшей мере 12,5.
11. Связующий материал по п. 1, где основной компонент содержит, в дополнение к измельченному гранулированному доменному шлаку, по меньшей мере одно вещество, выбранное из группы, состоящей из глины, известковой глины, зольной пыли и оксида алюминия.
2
12. Связующий материал по п. 1, где связующий материал измельчен до числа по Блейну по меньшей мере 3500 см/г.
13. Материал бетонного типа, отличающийся тем, что он содержит связующий материал по любому из пп. 1-12 и агрегированный материал.
14. Способ получения материала бетонного типа, отличающийся смешиванием связующего материала по любому из пп. 1-12 с водой и агрегированным материалом и обеспечением затвердевания смеси с образованием материала бетонного типа.
15. Способ по п. 14, дополнительно включающий смешивание 1 части по весу связующего материала с 2-8 частями по весу агрегированного материала и добавление 0,2-1,5 части по весу воды.